УСТРОЙСТВО ДЛЯ ПРИГОТОВЛЕНИЯ ПОЛИИМИДНОЙ ПЛЕНКИ И СПОСОБ ПОЛУЧЕНИЯ ПОЛИИМИДНОЙ ПЛЕНКИ

1. Устройство для приготовления полиимидной пленки, состоящее из фильеры, термостатируемого барабана или бесконечной ленты и высокотемпературных валков, отличающееся тем, что фильера имеет две не сообщающиеся друг с другом щелевые головки, в которых ширина щелей регулируется винтами, а длина щели определяется шириной изготавливаемой пленки и двумя ограничителями шириной 5-10 мм, длиной 10-20 мм, установленными по торцам каждой щели на краях фильеры.
2. Устройство для приготовления полиимидной пленки по п.1, отличающееся тем, что ограничители представляют собой эластичные пластины из пластмассы, или фольги, или полиимидной пленки.
3. Способ получения полиимидной пленки путем подачи через фильеры двух растворов полиамидокислоты с катализатором циклизации и дегидратирующим агентом на формующую поверхность барабана или бесконечной ленты с последующим проведением процесса имидизации в режиме ступенчатого повышения температуры, отличающийся тем, что растворы подают через одну фильеру с двумя несообщающимися друг с другом щелевыми головками, снабженную ограничителями, под давлением 0,8-1,0 МПа при динамической вязкости растворов 200-500 П.
4. Способ получения полимидной пленки по п.3, отличающийся тем, что катализатором циклизации являются третичные амины: β-пиколин, или триэтиламин, или пиридин, или трипропиламин, или трибутиламин, дегидратирующим агентом являются ангидриды алифатических кислот - уксусный, или пропионовый, или бутионовый, или валериановый, а ступенчатую термообработку проводят при температурах 150, 250 и 350°С.